FR 2646279 A1 19901026 FR 8905318 A 19890421 BANDE DE CONNEXION POUR ANODES DE CONDENSATEURS ELECTROLYTIQUES ET PROCEDE DE FABRICATION DE CONDENSATEURS ELECTROLYTIQUES UTILISANT UNE TELLE BANDE La présente invention concerne la fabrication de condensateurs électrolytiques et, en particulier, la fabrication de condensateurs se présentant sous forme de chips pour le montage en surface. Les problèmes rencontrés à l'heure actuelle au cours de la fabrication de condensateurs électrolytiques sont de plusieurs types. Il est nécessaire de développer une surface apparente importante sur l'anode pour avoir une grande capacité. volumique. L'opération d'imprégnation par un électrolyte doit être compatible avec la technologie employée, la tension de service recherchée, la catégorie climatique envisagée pour les composants. Pour les condensateurs de type CMS (composants pour le montage en surface) en particulier, on cherche à obtenir la capacité volumique la plus élevée possible et donc à réduire les parties inactives du produit terminé. L'imprégnation se faisant sur la partie oxydée de l'anode mais ne devant pas déborder sur la partie non oxydée reliée électriquement à la connexion d'anode, on cherche à réduire la longueur de la partie oxydée de l'anode qui n'est pas imprégnée et qui est donc inactive d'un point de vue capacitif. Cependant, cette possibilité de réduction a ses limites en raison des courts-circuits qui peuvent survenir à ce niveau. Les tolérances existant sur les niveaux d'oxydation et d'imprégnation font qu'il faut se garder une certaine marge de sécurité. Ce. point est capital et difficile à résoudre sans que ce soit au détriment du volume total du condensateur. Que ce soit pour les condensateurs à l'aluminium ou pour ceux au tantale, le volume inactif minimum permettant d'assurer correctement l'isolation entre l'électrolyte et la partie d'anode non oxydée représente actuellement une grandeur comprise entre le quart et la moitié du volume total du produit terminé selon les formats. Ceci a pour effet de limiter la miniaturisation des composants ou, ce qui revient au même, de diminuer la gamme de capacité réalisable dans un volume donné. Dans tous les procédés de fabrication connus à ce jour, l'anode complète des condensateurs est traitée en oxydation isolante pour arriver à un élément prêt à être imprégné et habillé en vue de son utilisation. Pour cela, cet élément doit être reporté sur des connexions définitives (fil ou lead-frame) d'utilisation, côté anode et cathode, pour permettre la soudure ou son report sur un circuit imprimé. Afin de pallier ces problèmes d'isolation électrique tout en augmentant la capacité volumique des condensateurs électrolytiques, l'invention a pour objet une bande de connexion pour anodes de condensateurs électrolytiques ainsi qu'un procédé de fabrication permettant de supprimer une opération classique de fabrication qui consiste à reporter une connexion d'anode terminale sur le produit, en même temps que d'éliminer la dégradation d'isolement voire le court-circuit pouvant résulter de cette opération. L'invention a donc pour objet une bande de connexion pour anodes de condensateurs électrolytiques, caractérisée en ce qu'elle comprend, par anode à connecter, une première zone réalisée dans le même métal que les anodes et une seconde zone présentant une bonne soudabilité. L'invention a également pour objet un procédé de fabrication de condensateurs électrolytiques à partir d'anodes réalisées en un métal anodisable, caractérisé en ce qu'il comprend les étapes suivantes: soudure des anodes sur une bande de connexion en des zones de la bande constituées par un métal identique à celui des anodes, - formation (oxydation) des anodes, - imprégnation des anodes oxydées, - mise en place des cathodes, - exécution des opérations de finition des condensateurs, comprenant entre autres la réalisation d'électrodes d'anodes à partir de zones de la bande constituées par un métal présentant une bonne soudabilité. L'invention sera mieux comprise, et d'autres avantages apparaîtront, à la lecture de la description qui va suivre, donnée à titre d'exemple non limitatif, accompagnée des dessins annexés parmi lesquels - la figure 1 représente une anode pour condensateur électrolytique en cours de traitement selon un procédé de réalisation de l'art connu, - la figure 2 représente, selon l'art connu, l'opération de report du composant semi-fini sur sa connexion définitive, - la figure 3 représente une bande de transport ou de connexion selon l'invention, - la figure 4 Illustre l'utilisationd'une bande de transport selon l'invention pour la fabrication de condensateurs électrolytiques. La présente invention peut s'appliquer aussi bien aux condensateurs à l'aluminium, qu'à ceux formés à partir d'autres métaux utilisables pour obtenir des condensateurs électrolytiques (tantale, nioblum,...). Ces métaux, susceptibles de développer par oxydation une couche d'oxyde isolante d'épaisseur relativement importante, seront qualifiés d'anodisables dans le reste de la description. La figure 1 représente une anode pour condensateur électrolytique en cours de traitement et selon un procédé de réalisation de l'art connu. Sur cette figure on reconnaît une bande métallique 1 ne pouvant pas être oxydée. Habituellement, c'est une bande en inox. Sur cette bande de transport sont soudées des anodes pour condensateurs électrolytiques. Une seule anode 2 a été représentée sur la figure 1. Elle est constituée d'un bloc ou d'une masse 20 et d'un bras de liaison 21. L'anode est rattachée, par l'intermédiaire de son bras de liaison 21, à la bande de transport 1 grâce à une soudure 3. Ainsi, grâce à la bande de transport, les anodes seront traitées collectivement pour subir les opérations d'oxydation et d'imprégnation. Sur la figure 1, l'anode a déjà subi l'opération d'oxydation et une couche d'oxyde 4 s'est formée sur le bloc 20 et sur une partie du bras 21. On dispose ainsi d'une cote d'oxydation A. Après l'opération d'oxydation vient l'opération d'imprégnation. Comme il a déjà été dit plus haut, l'électrolyte ne doit pas venir en contact avec le métal de l'anode. Ceci impose une cote limite B compte tenu des tolérances à observer et pour éviter les courts-circuits lors des opérations électrochimiques de fabrication. La distance d séparant la limite supérieure de l'électrolyte et le bas de la bande 1 est typiquement de 10 mm. Entre les cotes A et B, on coupe le bras 21 pour pouvoir effectuer le report du semi-fini obtenu. Ceci impose la cote de découpe C. La figure 2 représente; selon l'art connu, l'opération -de report du composant semifini sur sa connexion définitive. On reconnaît l'anode 2 formée du bloc 20 et du bras 21 recouverts de la couche d'oxyde 4. L'opération d'imprégnation a apporté l'électrolyte 5. Le bras 21, coupé précédemment à la cote C, est soudé sur la connexion 6. La soudure 7 a été effectuée après destruction locale de la couche d'oxyde. La ligne 8 tracée en trait mixte figure les dimensions du composant final obtenu après surmoulage. La connexion est généralement en cupro-nickel étamé pour des anodes en aluminium et en alliage à forte teneur en nickel et étamé pour des anodes en tantale. Pour un tel condensateur selon l'art connu, la longueur active est 1 rapportée à la longueur totale L du composant. La distance S représente la zone de sécurité d'isolement et doit avoir une valeur minimum afin d'éviter les courts-circuits entre la soudure 7 et l'électrolyte 5. Toutes les opérations étant faites automatiquement et les condensateurs étant traités de manière collective, on comprend que la succession des cotes à respecter fait que la distance S représente une part relativement importante de volume inactif. La figure 3 représente une bande de transport selon l'invention. La bande de transport 10, que l'on peut également appeler bande de connexion, est pourvue à Intervalles réguliers de languettes latérales 11. Chaque languette 11 présente deux zones de nature différente: une zone 13 dans le même métal anodisable que celui des anodes à traiter et une zone 12 en un métal (ou association de métaux) offrant une bonne soudabilité. Par bonne soudabilité, -on entend la possibilité de réunir.de manière définitive le métal des zones 12 à des connexions ou à des électrodes d'autres composants ou encore à des pistes de circuits imprimés, ceci de manière classique et habituelle (soudure à la vague, au fer à souder ou à la machine à souder utilisés couramment en électronique). La bande de transport ou de connexion 10 peut être réalisée de différentes façons. On peut partir d'une bande de métal anodisable du même métal que les anodes à traiter et réaliser, par exemple par emboutissage, les languettes 11. On peut ensuite déposer sur les zones 12 le métal offrant une bonne soudabilité. Ce métal pourrait éventuellement être déposé sur la bande 10 avant de procéder à la découpe en languettes. Les languettes peuvent aussi être prévues de chaque côté, de la bande de connexion. A titre d'exemple non limitatif, si la bande 10 est en aluminium, on peut cuivrer les zones 12 des languettes en bain électrolytique après élimination de la couche d'oxyde d'aluminium sur ces zones (par brossage ou action d'un produit chimique). L'avantage de ce procédé est de pouvoir être mis en oeuvre en continu. Les zones cuivrées peuvent= alors être étamées ou argentées pour améliorer encore la soudabilité. Il est possible aussi de partir d'une bande en un métal qui ne soit pas anodisable, tel que l'acier, de recouvrir les zones 13 d'un métal anodisable (par exemple l'aluminium) et de recouvrir les zones 12 d'un métal (ou d'une succession de couches métalliques) présentant une bonne soudabilité. Une autre solution pourrait consister à partir d'une bande en métal présentant une bonne soudabilité et à recouvrir les zones 13 par un dépôt de métal anodisable. La figure 4 illustre l'utilisation d'une bande de transport selon l'invention pour la fabrication de condensateurs électrolytiques. Le bras 21 de l'anode 2 a été fixé à la zone 13 de la languette 11 par une soudure 14. La zone 13 et l'anode 2 étant en un même métal anodisable, l'oxydation qui interviendra au cours de l'opération suivante- créera l'isolement nécessaire' pour l'imprégnation. Il y a alors tout intérêt, pour des raisons de miniaturisation, à placer l'anode 2 contre le bord 15 de la languette 11. La cote A' représentant la limite de l'oxydation, la distance S', représentant la zone de sécurité d'isolement, peut être plus grande que par le procédé de fabrication selon l'art connu. L'opération de report après traitement des anodes (oxydation et imprégnation) se trouve donc supprimée et par la même occasion les risques de court-circuit ou de dégradation de l'oxyde constituant le diélectrlque. Pour ce condensateur élaboré selon l'invention, la longueur active sera 1' rapportée à la longueur totale L' du composant, après les opérations d'oxydation et d'imprégnation dont 'les résultats ne sont pas visibles sur la figure 4. Le rapport des longueurs I'/L' est supérieur, dans le cas de la figure 4, au rapport I/L des longueurs relevées à la figure 2. Il en résulte une plus grande capacité volumique pour le condensateur élaboré par le procédé selon l'invention. Un autre avantage de l'invention est constitué par le fait que I'anode peut être mis en contact avec le bord de la languette ce qui permet d'assurer un bon positionnement de l'anode par rapport A la bande de transport. On peut d'ailleurs, pour améliorer encore ce positionnement, découper et/ou replier le bout de la languette à 90 . Cette variante présente un intérêt certain lorsque l'anode est formée d'un simple bloc, sans bras de liaison. La soudure du bloc anode sur la languette peut alors se faire grâce aux pattes à l'extrémité de la languette, repliées à 90 par rapport au reste de la languette. La bande de transport et de connexion selon l'invention présente l'avantage de pouvoir être intégrée au bloc d'anode. Dans ce cas, les anodes peuvent être réalisées par frittage ou schoopage directement sur les zones 13- de métal anodisable. Après l'opération d'imprégnation, les cathodes, prolongées par leurs connexions, seront mises en place selon des techniques de l'art connu. Les éléments capacitifs obtenus seront enrobés par exemple. Les languettes 11 seront alors détachées du reste de la bande 10 par découpe et, si on désire obtenir des condensateurs chips, les zones 12 seront rabattues sur l'enrobage pour servir de connexions d'anode. De même les connexions de cathode seront rabattues sur l'enrobage du composant. REVENDICATIONS i - Bande de connexion (10) pour anodes (2) de condensateurs électrolytiques, - caractérisée en ce qu'elle comprend, par anode à connecter, une première zone (13) réalisée dans le même métal que les anodes et une seconde zone (12) présentant une bonne soudabilité. 2 Bande de connexion selon la revendication 1, caractérisée en ce qu'elle comporte autant de languettes (11) qu'il y a d'anodes à connecter, chaque languette étant pourvue d'une première zone (13) réalisée dans le même métal que les anodes et d'une seconde zone (12) présentant une bonne soudabilité. 3 - Bande de connexion selon l'une des revendications 1 ou 2, caractérisée en ce que lesdites première et seconde zone sont de natures différentes du reste de la bande de connexion. 4 - Bande de connexion selon l'une des revendications 1 ou 2, caractérisée en ce que ladite seconde zone (12) est de même nature que le reste de bande de connexion. - Bande de connexion selon l'une des revendications 1 ou 2, caractérisée en ce que ladite première zone (13) est de même nature que le reste de la bande de connexion. 6 - Bande de connexion selon la revendication 5, caractérisée en ce que la bande de connexion est en aluminium, ladite seconde zone (12) étantconstituée d'un dépôt de cuivre recouvert d'un dépôt d'étain. 7 - Bande de connexion selon l'une quelconque des revendications 2 à 6, caractérisée en ce que le bord (15) de chaque languette est pourvu d'au moins une patte repliée destinée à venir en contact avec l'anode. 8 - Procédé de fabrication de condensateurs électrolytiques à partir d'anodes réalisées en un métal anodisable, caractérisé en ce qu'il comprend les étapes suivantes - soudure des anodes sur une bande de connexion en des zones (13) de la bande constituées par un métal identique à celui des anodes (2), - formation (oxydation) des anodes, - Imprégnation des anodes oxydées, - mise en place des cathodes, - exécution des opérations de finition des condensateurs, comprenant entre autres la réalisation d'électrodes d'anodes à partir de zones (12) de la bande constituées par un métal présentant une bonne soudabilité.